(57)【要約】【課題】コンクリート構造物の表面の不純物濃度を分析するための不純物を非破壊で採取可能な不純物採取装置、この不純物採取装置を用いたコンクリート構造物の表面の不純物濃度分析方法、及びコンクリート構造物の深さ方向の不純物濃度を推定する不純物濃度推定方法を提供する。【解決手段】コンクリート構造物Ｗの表面に臨む開口部が形成された容器１１と、該容器の開口縁部と前記コンクリート構造物の表面との間を液密にシールするシール部１２と、前記容器内に収容されて、前記開口部を介して前記コンクリート構造物の表面に接触することで該コンクリート構造物の表面から不純物を溶出させる溶出液１３と、を備えることを特徴とする。【選択図】図１
2014190697.tif 000002
【特許請求の範囲】
【請求項１】
コンクリート構造物の表面に臨む開口部が形成された容器と、
該容器の開口縁部と前記コンクリート構造物の表面との間を液密にシールするシール部と、
前記容器内に収容されて、前記開口部を介して前記コンクリート構造物の表面に接触することで該コンクリート構造物の表面から不純物を溶出させる溶出液と、
を備えることを特徴とする不純物採取装置。
【請求項２】
前記コンクリート構造物の壁面が水平方向に対して交差する方向に延在し、前記容器の開口部が、前記壁面に向かって形成されていることを特徴とする請求項１に記載の不純物採取装置。
【請求項３】
前記容器内に、前記溶出液を撹拌する撹拌手段を備えていることを特徴とする請求項１又は請求項２に記載の不純物採取装置。
【請求項４】
前記溶出液は、酸性又はアルカリ性の水溶液とされていることを特徴とする請求項１から請求項３のいずれか一項に記載の不純物採取装置。
【請求項５】
請求項１から請求項４のいずれか一項に記載の不純物採取装置によって前記コンクリート構造物の表面の不純物を採取し、
この採取された不純物を分析することによって前記コンクリート構造物表面の不純物濃度を分析する不純物濃度分析方法。
【請求項６】
前記コンクリート構造物の表面からの深さ方向における不純物濃度を予め把握しておき、
請求項５に記載の不純物濃度分析方法によって求めた前記コンクリート構造物表面の不純物濃度を、予め把握した深さ方向における不純物濃度に対応させることによって、前記コンクリート構造物の表面から深さ方向における不純物濃度を推定する不純物濃度推定方法。
【発明の詳細な説明】
【技術分野】
【０００１】
本発明は、コンクリート構造物の表面の不純物を採取する不純物採取装置、コンクリート構造物の表面の不純物濃度を分析する不純物濃度分析方法、及びコンクリート構造物の表面から深さ方向における不純物濃度を推定する不純物濃度推定方法に関するものである。
【背景技術】
【０００２】
コンクリート構造物上に、さらに金属構造物を形成する場合、コンクリート構造物の表面に所定量以上の塩分（不純物）が含まれていると金属構造物を劣化させるおそれがある。したがって、コンクリート構造物の表面の塩分濃度（不純物濃度）を測定し、塩分濃度が許容範囲の場合に、コンクリート構造物上に金属構造物がさらに形成されることになる。なお、この金属構造物はライニングされていることもある。
【０００３】
構造物表面の塩分濃度を測定する方法としては、例えばガーゼで構造物表面の不純物をふき取り、分析を行ういわゆる「スミヤ分析」が知られているが、コンクリート構造物のような凹凸や細孔が多い構造物では、塩分濃度の測定結果が過少に評価されてしまう問題があった。
【０００４】
そこで、コンクリート構造物表面の塩分濃度を分析する分析方法として、例えばＪＩＳ  Ａ１１５４の規格による塩分濃度分析方法が挙げられる。この塩分濃度分析方法では、コンクリート用カッター等でコンクリート構造物表面からサンプル（コア）を切り出し、このサンプルを粉砕した後に、水に浸漬させて塩分を溶出する。そして、この溶出させた塩分を分析することによって塩分濃度を分析する構成とされている。
【０００５】
また、特許文献１には、コンクリート構造物の削孔粉を水に浸漬させた時間と、塩分の溶出量との関係を予め把握し回帰式を求めておいた上で、ドリルなどによってコンクリート構造物表面を削孔して得た削孔粉を水に浸漬させて塩分を溶出し、溶出させた塩分を分析し、前述の回帰式に対応させることによって比較的短時間でコンクリート構造物の塩分濃度を分析する方法が開示されている。
【先行技術文献】
【特許文献】
【０００６】
【特許文献１】特開２００１−３４３３０７号公報
【発明の概要】
【発明が解決しようとする課題】
【０００７】
ところで、ＪＩＳ  Ａ１１５４や特許文献１に記載の塩分濃度分析方法では、コンクリート構造物の削孔粉を用いているため表面積が大きくなる。この削孔粉を水に浸漬させて塩分を溶出させて塩分濃度の分析を行う場合、実際に使用されるコンクリート構造物の細孔における水中の塩分の平衡状態を模擬した分析となっておらず、実際に使用されるコンクリート構造物で問題となる塩分濃度とは乖離するおそれがある。すなわち、コンクリート構造物上に金属構造物が形成されるため、コンクリート構造物の表面に対して濃度が平衡状態となる塩分濃度を分析することが必要である。そこで、このような分析を行うためのコンクリート構造物の表面の塩分（不純物）を採取する塩分（不純物）採取装置及び塩分（不純物）濃度分析方法が求められている。
【０００８】
また、上述したように、ＪＩＳ  Ａ１１５４や特許文献１に記載の塩分濃度分析方法では、ドリル等によってコンクリート構造物の表面を削るので、コンクリート構造物が劣化する問題もあり、非破壊で塩分（不純物）濃度を分析する方法が求められている。
また、コンクリート構造物の表面の塩分濃度のみでなく、コンクリート構造物の表面から深さ方向における塩分（不純物）濃度も把握することが必要とされることもある。
【０００９】
この発明は前述した事情に鑑みてなされたものであって、コンクリート構造物の表面の不純物濃度を分析するための不純物を非破壊で採取可能な不純物採取装置、この不純物採取装置を用いたコンクリート構造物の表面の不純物濃度分析方法、及びコンクリート構造物の深さ方向の不純物濃度を推定する不純物濃度推定方法を提供することを目的とする。
【課題を解決するための手段】
【００１０】
前述の課題を解決するために、本発明の不純物採取装置は、コンクリート構造物の表面に臨む開口部が形成された容器と、該容器の開口縁部と前記コンクリート構造物の表面との間を液密にシールするシール部と、前記容器内に収容されて、前記開口部を介して前記コンクリート構造物の表面に接触することで該コンクリート構造物の表面から不純物を溶出させる溶出液と、を備えることを特徴としている。
【００１１】
本発明の不純物採取装置によれば、開口部が形成された容器と、この容器の開口縁部とコンクリート構造物の表面との間を液密にシールするシール部とを備えているので容器中の溶出液が容器外に漏れることを抑制できる。そして、溶出液を容器中に保持することにより溶出液をコンクリート構造物の表面に接触させコンクリート構造物から不純物（塩分等）を溶出させることができる。そして、この溶出液中の不純物を分析することでコンクリート構造物の不純物濃度を把握することができる。
また、この不純物採取装置では、非破壊でコンクリート構造物から不純物を採取することが可能である。また、上述の不純物採取装置は、簡易な構成でありながら、不純物を採取することができる。
【００１２】
さらに、本発明の不純物採取装置において、溶出液に溶出する不純物はコンクリート構造物の表面及び表面側の細孔から溶出する不純物であり、溶出液中の不純物濃度とコンクリート構造物の表面における不純物濃度とを平衡状態に近づけることができ、従来の削孔粉から不純物（塩分）を抽出する場合と比較して、実際に使用されるコンクリート構造物の表面から溶出する不純物の濃度を模擬した溶出液を得ることが可能である。
ここで、不純物とは、例えば塩化物イオン（Ｃｌ−）、硫酸イオン（ＳＯ４２−）、各種ハロゲン化物イオン（Ｆ−、Ｉ−、Ｂｒ−）等を意味している。
【００１３】
また、前記コンクリート構造物の壁面が水平方向に対して交差する方向に延在し、前記容器の開口部が、前記壁面に向かって形成されていても良い。
このように、コンクリート構造物の壁面が水平方向に対して交差する方向（例えば鉛直方向等）に延在していても、不純物採取装置がシール部を備えているため、容器中に溶出液を保持することができ、コンクリート構造物の表面の不純物を溶出液に溶出させることが可能となる。
【００１４】
また、上述の不純物採取装置においては、前記容器内に、前記溶出液を撹拌する撹拌手段を備えていることが好ましい。
この場合、溶出液のうちコンクリート構造物との接触面において不純物の濃化領域が生じることを抑制し、不純物が溶出液側に溶出する速度を速めることができる。
【００１５】
また、前記溶出液は、酸性又はアルカリ性の水溶液としても良い。
この場合、コンクリート構造物から溶出する不純物の溶出速度を速めることができる。
【００１６】
本発明の不純物濃度分析方法は、上述の不純物採取装置によって前記コンクリート構造物の表面の不純物を採取し、この採取された不純物を分析することによって前記コンクリート構造物表面の不純物濃度を分析することを特徴としている。
【００１７】
本発明の不純物濃度分析方法によれば、上述の不純物採取装置を用いてコンクリート構造物の表面の不純物を溶出液中に溶出させ、この溶出液中の不純物を分析することでコンクリート構造物表面の不純物濃度を把握することができる。また、この不純物濃度分析方法は、非破壊で行うことが可能である。また、従来の不純物濃度分析方法と比較して容易に分析を行うことができる。
さらに、従来の削孔粉から不純物（塩分）を抽出する場合と比較して、実際に使用されるコンクリート構造物の表面から溶出する不純物の濃度を模擬した溶出液を分析するので、コンクリート構造物において実際に問題となる不純物濃度を把握することができる。
【００１８】
本発明の不純物濃度推定方法は、前記コンクリート構造物の表面から深さ方向における不純物濃度を予め把握しておき、上述の不純物濃度分析方法によって求めた前記コンクリート構造物表面の不純物濃度を、予め把握した深さ方向における不純物濃度に対応させることによって、前記コンクリート構造物の表面から深さ方向における不純物濃度を推定することを特徴としている。
【００１９】
本発明の不純物濃度推定方法は、コンクリート構造物の表面から深さ方向における不純物濃度を予め把握しておき、上述の不純物濃度分析方法によって求めた前記コンクリート構造物表面の不純物濃度を、予め把握した深さ方向における不純物濃度に対応させる構成とされているので、コンクリート構造物の表面から深さ方向における不純物濃度を推定することができ、金属構造物を形成する際に、コンクリート構造物の洗浄すべき深さを把握することができる。
【発明の効果】
【００２０】
本発明によれば、コンクリート構造物の表面の不純物濃度を分析するための不純物を非破壊で採取可能な不純物採取装置、この不純物採取装置を用いたコンクリート構造物の表面の不純物濃度分析方法、及びコンクリート構造物の深さ方向の不純物濃度を推定する不純物濃度推定方法を提供することができる。
【図面の簡単な説明】
【００２１】
【図１】本発明の第一実施形態に係る不純物採取装置の概略説明図である。
【図２】本発明の第一実施形態に係る不純物採取装置から溶出液を抽出する際の概略説明図である。
【図３】本発明の第一実施形態に係る不純物採取装置の変形例の概略説明図である。
【図４】本発明の第二実施形態に係る予め把握した溶出液中の塩化物イオン濃度とコンクリート構造物の表面からの深さとの関係を示す図である。
【図５】本発明の第二実施形態に係るコンクリート構造物の表面から深さ方向における不純物濃度推定方法の概略説明図である。
【図６】溶出液が水の場合において、溶出液中の塩化物イオン濃度と溶出時間の関係を説明するための概略図である。
【図７】溶出液が酸性溶液又はアルカリ性溶液の場合において、溶出液中の塩化物イオン濃度と溶出時間の関係を説明するための概略図である。
【発明を実施するための形態】
【００２２】
（第一実施形態）
以下に、本発明の実施形態について図面を参照して詳細に説明する。まず、本発明の第一実施形態について説明する。
図１に本発明の第一実施形態に係る不純物採取装置１の概略説明図を示す。第一実施形態に係る不純物採取装置１は、開口部が形成された容器１１と、シール部１２と、容器１１中に収容された溶出液１３とを備えている。なお、容器１１の上側には、蓋１４が配置されている。
【００２３】
この不純物採取装置１は、コンクリート構造物Ｗの表面から不純物を採取する装置である。この不純物採取装置１によって採取された不純物を分析することによって、コンクリート構造物Ｗの表面の不純物濃度が把握される。なお、図１に示すように、コンクリート構造物Ｗは、水平方向に平行に壁面が形成されている。
【００２４】
ここで、不純物とは、塩化物イオン（Ｃｌ−）、硫酸イオン（ＳＯ４２−）、各種ハロゲン化物イオン（Ｆ−、Ｉ−、Ｂｒ−）等であり、本実施形態においては、塩化物イオン（Ｃｌ−）とされている。すなわち、本実施形態において、不純物採取装置１は、塩分（塩化物イオン）採取装置である。
【００２５】
容器１１は、コンクリート構造物Ｗの表面に臨む開口部が形成されている。この容器１１は、プラスチック、ガラス、金属などとされており、不純物として分析対象となるイオンの溶出がない材料で構成されている。本実施形態では、塩化物イオン（Ｃｌ−）の溶出が生じない材料が選択されている。
【００２６】
シール部１２は、容器１１の開口縁部とコンクリート構造物Ｗの表面との間を液密にシールする部材である。シール部１２は、具体的には、シリコンシーラント、粘土、パテなどで構成されている。このシール部１２も、容器１１と同様に、不純物として分析対象となるイオンの溶出がない材料で構成されている。本実施形態では、シール部１２は、容器１１と同様に、塩化物イオンの溶出が生じない材料が選択されている。このシール部１２によって、比較的凹凸のあるコンクリートのような構造物の表面に対しても液密に溶出液１３が容器１１中に保持される。
【００２７】
溶出液１３は、容器１１の開口部を介してコンクリート構造物Ｗの表面に接触することでコンクリート構造物Ｗの表面から不純物を溶出させる溶液である。本実施形態では、溶出液１３は、水（純水）とされている。
【００２８】
次に、本実施形態に係る塩分濃度分析方法（不純物濃度分析方法）を説明する。
図２に、上述の不純物採取装置１から溶出液１３を抽出する際の概略説明図を示す。一定期間の間コンクリート構造物Ｗの表面に接触した溶出液１３は、図２に示すように、ピペットＰ等を用いて抽出される。
【００２９】
そして、抽出された溶出液１３は、例えば、電位差滴定法、吸光度法、イオンクロマトグラフ法等の分析手法によって塩分（塩化物イオン）のイオン濃度が分析され、塩分濃度が把握される。ここで、塩分濃度（塩化物イオンのイオン濃度）は、溶出液１３がコンクリート構造物Ｗに接触する面積を、溶出液１３の総量（初期に容器１１中に収容した溶出液１３の量）で除したものを基準として求められる。溶出液１３は、コンクリート構造物Ｗに一定期間の間接触すると、溶出液１３がコンクリート構造物Ｗ中に浸透して容器１１中の溶出液１３が減少することがあるため、上述のように、塩分濃度を分析する際の基準を定めているのである。
このようにして、コンクリート構造物Ｗの表面における塩分濃度分析方法が完了する。
【００３０】
上述のような構成とされた本発明の実施形態に係る不純物採取装置１によれば、開口部が形成された容器１１と、この容器１１の開口縁部とコンクリート構造物Ｗの表面との間を液密にシールするシール部１２とを備えているので容器１１中の溶出液１３が容器１１外に漏れることを抑制できる。そして、溶出液１３を容器１１中に保持することにより溶出液１３をコンクリート構造物Ｗの表面に接触させコンクリート構造物Ｗから塩分を溶出させることができる。
【００３１】
また、この不純物採取装置１では、非破壊でコンクリート構造物Ｗから塩分を採取することが可能である。また、不純物採取装置１は、簡易な構成でありながら、塩分を採取することができる。
【００３２】
さらに、塩分はコンクリート構造物Ｗの表面及び表面側の細孔から溶出液１３中に溶出する塩分であり、溶出液１３中の塩分濃度とコンクリート構造物Ｗの表面における塩分濃度とを平衡状態に近づけることができ、従来の削孔粉から塩分を抽出する場合と比較して、実際に使用されるコンクリート構造物Ｗの表面から溶出する塩分の濃度を模擬した溶出液１３を得ることが可能である。
【００３３】
また、本実施形態に係る塩分濃度分析方法（不純物濃度分析方法）によれば、上述の不純物採取装置を用いてコンクリート構造物Ｗの表面の塩分を溶出液１３中に溶出させ、この溶出液１３中の塩分を分析することでコンクリート構造物Ｗ表面の塩分濃度を把握することができる。また、この塩分濃度分析方法は、非破壊で行うことが可能である。また、従来の塩分濃度分析方法と比較して容易に分析を行うことができる。
【００３４】
さらに、従来の削孔粉から塩分（不純物）を抽出する場合と比較して、実際に使用されるコンクリート構造物Ｗの表面から溶出する塩分の濃度を模擬した溶出液１３を分析するので、コンクリート構造物Ｗにおいて実際に問題となる塩分濃度を把握することができる。
そして、このように把握された塩分濃度から、コンクリート構造物Ｗ上に金属構造物を形成することができるかどうかを判断することができる。
【００３５】
（第一実施形態の変形例）
図３に本発明の第一実形態の変形例に係る不純物採取装置１０１の概略説明図を示す。第一実施形態に係る不純物採取装置１０１は、開口部が形成された容器１１１と、シール部１１２と、容器１１１中に収容された溶出液１１３とを備えている。なお、容器１１１の上側には、蓋１１４が配置されている。
【００３６】
第一実施形態の変形例においてコンクリート構造物Ｗａは、壁面が水平方向に対して交差する方向に延在しており、具体的には、図３に示すように、鉛直方向に平行にコンクリート構造物Ｗａの壁面が形成されている。
容器１１１は、コンクリート構造物Ｗａの表面に臨む開口部が形成されており、コンクリート構造物Ｗａの壁面に向けて開口している。すなわち、第一実施形態では、容器１１の底面側に開口部が形成されていたが、変形例では、容器１１１の側面側に開口部が形成されている。このように、容器に形成される開口部の位置は限定されるものではなく、コンクリート構造物の表面形状に応じて開口部の位置を設定すれば良い。
シール部１１２は、容器１１１の開口縁部とコンクリート構造物Ｗａの表面との間を液密にシールする部材である。
このような構成とされた不純物採取装置１０１においても、上述の実施形態で説明した不純物採取装置１と同様の効果を奏する。
【００３７】
（第二実施形態）
次に、本発明の第二実施形態である不純物濃度推定方法について説明する。この不純物濃度推定方法は、コンクリート構造物Ｗの表面の不純物濃度からコンクリート構造物Ｗの表面から深さ方向における不純物濃度を推定するものである。
以下では、不純物として塩分（塩化物イオン）を測定対象とし、コンクリート構造物Ｗの表面から深さ方向における塩分濃度推定方法を一例として説明する。
【００３８】
まず、測定対象となるコンクリート構造物Ｗと同様の組成、養生、乾燥方法で作製されたコンクリート構造物の表面から深さ方向における塩分濃度を予め把握しておく。例えば、ＪＩＳ  Ａ１１５４の規格に準拠して、コンクリート構造物の表面から深さ方向における塩分濃度を予め把握しておけば良い。この予め把握されるコンクリート構造物の表面から深さ方向における塩分濃度は、具体的には、図４に示すように、溶出液中の塩化物イオン濃度とコンクリート構造物の表面からの深さ（距離）との関係ａ（曲線ａ）として得られる。なお、図４においては、不純物として塩化物イオンを分析した例を示しており、曲線ａは破線で示されている。
【００３９】
次に、第一実施形態で説明した不純物採取装置１を用いてコンクリート構造物Ｗの表面の塩分を採取する。そして、溶出液を抽出し、溶出液を分析することによって塩化物イオン濃度Ｙ１を把握する。
【００４０】
次いで、把握した塩分濃度（塩化物イオン濃度）を、予め把握した溶出液中の塩分濃度（塩化物イオン濃度）とコンクリート構造物の表面からの深さ（距離）との関係に対応させる。具体的には、図５に示すように、分析して求めた塩化物イオン濃度Ｙ１を基にして、予め把握した溶出液中の塩化物イオン濃度とコンクリート構造物の表面からの深さ（距離）の関係ａ（曲線ａ）に対応（フィッティング）させて、新たな溶出液中の塩化物イオン濃度とコンクリート構造物の表面からの深さとの関係ｂ（曲線ｂ）を得る（図５参照）。この溶出液中の塩化物イオン濃度とコンクリート構造物の表面からの深さとの関係ｂを用いて、例えば、コンクリート構造物の表面からの深さＸ２の場合、塩化物イオン濃度がＹ２として推定される。このようにすることで、おおよその深さ方向における塩分濃度（塩化物イオン濃度）を推定できる。
【００４１】
なお、予め把握した溶出液中の塩化物イオン濃度とコンクリート構造物の表面からの深さ（距離）の関係ａに、分析して求めたＹ１の値から、図５中における曲線ｂを得る場合、例えば、曲線ａのコンクリート構造物の表面におけるＹ３の値と、Ｙ１との値の比を用いて、曲線ａに対する前述の比を算出し、曲線ｂを求めても良い。
以上のようにして、第二実施形態であるコンクリート構造物の表面からの深さ方向における不純物濃度推定方法が完了する。
【００４２】
以上のような構成とされた本発明の実施形態に係る塩分濃度推定方法（不純物濃度推定方法）は、コンクリート構造物の表面から深さ方向における塩分濃度（不純物濃度）を予め把握しておき、上述の不純物濃度分析方法によって求めたコンクリート構造物表面の塩分濃度を、予め把握したコンクリート構造物の表面から深さ方向における塩分濃度の関係（曲線ａ）に対応させ、新たな溶出液中の塩化物イオン濃度とコンクリート構造物の表面からの深さとの関係ｂ（曲線ｂ）を得る構成とされている。したがって、コンクリート構造物の表面から深さ方向における塩分濃度を推定することができ、金属構造物を形成する際に、コンクリート構造物の洗浄すべき深さを把握することができる。
【００４３】
以上、本発明の実施形態である、不純物採取装置、不純物濃度分析方法、及び不純物濃度推定方法について説明したが、本発明はこれに限定されることはなく、この発明の技術的思想を逸脱しない範囲で適宜変更可能である。
【００４４】
なお、溶出液中の塩化物イオン濃度と溶出時間の関係は、図６に示すように、一定時間で溶出液中の塩化物イオン濃度が飽和する関係となっている。したがって、測定対象となるコンクリート構造物と同じ組成、養生、乾燥方法で作製されたコンクリート構造物のサンプル表面で事前に、溶出液において塩化物イオン濃度が飽和する溶出時間を予め把握しておくことによって、測定対象となるコンクリート構造物に対して溶出液を溶出させる時間を決定することができる。この溶出させる時間は、必要となる測定精度に応じて適宜設定すれば良い。
【００４５】
また、上記実施形態では、溶出液として水（純水）を用いる場合について説明したが、これに限定されるものではなく、酸性溶液（酸性水溶液）やアルカリ性溶液（アルカリ性水溶液）を用いる構成とされても良い。この場合、酸性溶液やアルカリ性溶液を用いた場合の溶出液中の塩化物イオン濃度と溶出時間の関係は、図７に示す関係となり、水（純水）を用いる場合と比べて、コンクリート構造物の表面の不純物の溶出速度を速くすることができる。なお、図７においては、破線が水（純水）の場合、実線が酸性溶液又はアルカリ性溶液の場合を示している。
【００４６】
また、不純物採取装置が、容器内部に溶出液を撹拌する撹拌手段を備える構成とされても良い。この場合、溶出液のうちコンクリート構造物との接触面において不純物の濃化領域が生じることを抑制し、不純物が溶出液側に溶出する速度を速めることができる。すなわち、コンクリート構造物の固液界面において、不純物濃度の低い溶出液を常時コンクリート構造物に接触させることができ、溶出速度を速めることができる。
【００４７】
また、測定対象となるコンクリート構造物の作業現場において不純物濃度を分析する場合、例えば持ち運び可能なイオンクロマトグラフィー装置や導電率計によって、不純物のイオン濃度を分析すれば良い。
なお、導電率計によって不純物のイオン濃度を分析する際には、予め不純物のイオン濃度と導電率の関係を把握しておく必要がある。
【符号の説明】
【００４８】
Ｗ、Ｗａ  コンクリート構造物
１、１０１  不純物採取装置
１１、１１１  容器
１２、１１２  シール部
１３、１１３  溶出液
【図１】
2014190697.tif 000003
【図２】
2014190697.tif 000004
【図３】
2014190697.tif 000005
【図４】
2014190697.tif 000006
【図５】
2014190697.tif 000007
【図６】
2014190697.tif 000008
【図７】
2014190697.tif 000009